(57)【要約】【課題】インナー、パンティストッキング、ソックス等の衣類や包帯等医療、健康維持用品、その他身体に接触するアイテムに用いて好適な、皮膚に対する刺激が少なく、皮膚を保護して肌荒れを防止する等のスキンケア性を有し、更には身体に有害な菌類の付着を防止し、且つ血液適合性に優れた身体への適度なフィット性を有する弾性繊維及び該弾性繊維を用いた繊維構造物を提供すること。【解決手段】リン脂質類似構造化合物等のスキンケア性を有する１種以上の化合物を０．１〜３０％有するポリウレタン弾性繊維に代表される弾性繊維。及び、」前記弾性繊維を含有するストッキング、ソックス、包袋等の繊維構造物。【選択図】なし【特許請求の範囲】
【請求項１】
スキンケア性を有する１種以上の化合物を０．０５〜３０重量％有することを特徴とする弾性繊維。
【請求項２】
スキンケア性を有する化合物が、リン脂質類似構造化合物であることを特徴とする  請求項１記載の弾性繊維。
【請求項３】
弾性繊維がポリウレタン弾性繊維であることを特徴とする請求項１又は２記載の繊維。
【請求項４】
請求項１、２又は３記載の弾性繊維を１重量％以上含有することを特徴とする繊維構造物。
【請求項５】
繊維構造物がストッキングであることを特徴とする請求項４記載の繊維構造物。
【請求項６】
繊維構造物がソックスであることを特徴とする請求項４記載の繊維構造物。
【請求項７】
繊維構造物が包袋であることを特徴とする請求項４記載の繊維構造物。
【発明の詳細な説明】
【０００１】
【発明の属する技術分野】
本発明は、インナー、パンティストッキング、ソックス等の衣類や包帯等医療、健康維持用品、その他身体に接触するアイテムに用いて好適な、更に詳しくは皮膚に対する刺激が少なく、皮膚を保護して肌荒れを防止し、更には身体に有害な菌類の付着を防止し、且つ血液適合性に優れた弾性繊維及び該弾性繊維を用いた繊維構造物に関する。
【０００２】
【従来の技術】
近年、衣料用途のみならず、シート類、包帯等の医療、健康維持用品等の多く分野において、身体に接触する布帛に対し皮膚へ刺激が少なく、且つ柔軟で身体への優れたフィット性が求められている。これらの要求に応えるため、伸縮性布帛にバインダー等を用いてスキンケア剤を布帛に塗布することが一般的に実施されている。しかしながら、係る方法を用いる場合、バインダーの選択よっては、スキンケア剤の効果を滅殺しかねず、さらに布帛の風合いが堅くなること回避することは極めて困難であるため、快適性を損なうのみならず、逆に皮膚との摩擦により肌荒れ等を促進することがあった。
【０００３】
また、風合いを損なわないためにセルロース繊維の水酸基を化学修飾により活性化し、その活性部位にアミノ基を有する天然高分子物質を固定化するものも知られている（例えば、特許文献１参照。）。しかしながら、素材が限定され、また染色や減量加工等において大きな制約を受けることになるため、十分なスキンケア効果と市場における布帛の多様性に応えることができていないのが現状である。
【０００４】
【特許文献１】
特開平１０−９６１６９号公報（請求項１など）
【０００５】
【発明が解決しようとする課題】
本発明は、皮膚への刺激性が少なく、肌荒れを防止する等のスキンケア性を有し、かつ身体へのフィット性を満足する弾性繊維とその繊維構造物を提供することを課題とするものである。
【０００６】
【課題を解決するための手段】
本発明者らは、柔軟で伸縮性を有する弾性繊維にスキンケア剤を付与又は含有せしめることにより、肌を傷つけず、更に布帛の風合いを損なうことのない高いスキンケア性を有する弾性繊維とその繊維構造物を得られることを見出し、本発明に至ったものである。
即ち、本発明は以下の構成によりなる。
１．スキンケア性を有する１種以上の化合物を０．０５〜３０重量％有することを特徴とする弾性繊維。
２．スキンケア性を有する化合物が、リン脂質類似構造化合物であることを特徴とする上記第１記載の弾性繊維。
３．弾性繊維がポリウレタン弾性繊維であることを特徴とする上記第１又は第２記載の繊維。
４．上記第１、第２又は第３記載の弾性繊維を１重量％以上含有することを特徴とする繊維構造物。
５．繊維構造物がストッキングであることを特徴とする上記第４記載の繊維構造物。
６．繊維構造物がソックスであることを特徴とする上記第４記載の繊維構造物。
７．繊維構造物が包袋であることを特徴とする上記第４記載の繊維構造物。
【０００７】
【発明の実施の形態】
本発明でいう弾性繊維とは「ゴム状弾性をもっている繊維」（ＪＩＳ  Ｌ０２０４）をいい、例えば荷重をかけていない状態より３倍程度まで伸張し、かつ１０％以上の回復性を有する繊維が挙げられる。
【０００８】
スキンケア性を有する化合物はキトサン、ビタミン類、卵殻膜粉体、コラーゲン、コンドロイチン、等であってもよいが、式１に示すようなリン脂質類似ポリマーであることが好ましい。
【０００９】
リン脂質類似構造物は下記の構造を含む重合体であってもよい。
【００１０】
【化１】
2004270060.tif 000002
【００１１】
［  式中、Ｘは２価の有機残基を示し、Ｙは炭素数１〜６のアルキレンオキシ基を示し、Ｚは水素原子もしくはＲ５−Ｏ−（Ｃ＝Ｏ）−（但しＲ５は炭素数１〜１０のアルキル基または炭素数１〜１０のヒドロキシアルキル基を示す。）を示す。  また、Ｒ１は水素原子もしくはメチル基を示し、Ｒ２、Ｒ３およびＲ４は同一もしくは異なる基であって、水素原子または炭素数１〜６のアルキル基またはヒドロキシアルキル基を示す。ｍは０〜２０の整数を示す。ｎは１〜４の整数を示す。］  係るリン脂質類似ポリマーは特に高いスキンケア性を有するのみならず、細菌類が付着し難く、かつ血液適合性にも優れ、スキンケア布帛としての高い特性を備えているからである。
【００１２】
本発明に係る弾性繊維に付与するスキンケア性を有する化合物の含有量は０．０５〜３０重量％、更に好ましくは０．１〜２０重量％であってもよい。係る範囲より含有量が低ければ十分なスキンケア性能を期待し難く、高ければ弾性繊維としての伸縮特性を十分に発揮し難くなるからである。
【００１３】
スキンケア性を有する化合物は、弾性繊維若しくは弾性繊維を含む繊維構造物へのパディングや、紡糸油剤に混入させることによる等の塗布によって与えられても良いが、弾性繊維への練りこみが好ましい。これらのどの方法によっても布帛の風合いを堅くするなどの影響は無いが、弾性繊維に練り込むことにより洗濯耐久性が向上するからである。
【００１４】
本発明でいうスキンケア性とは外部からの刺激から皮膚を保護する、又は荒れた皮膚を正常に回復させる機能をいう。
【００１５】
本発明に係る弾性繊維はポリウレタン弾性繊維であってもよい。係る弾性繊維は優れた伸縮特性を示すものだからである。またポリウレタン弾性繊維は一般に紫外線吸収剤等の添加剤を使用しているが、本発明によればこれらの添加剤が皮膚に悪影響を及ぼすことを防止する効果を併せ持つ。
【００１６】
本発明でいう繊維構造物とは、繊維からなる構造体全般を含むが、例えば、糸、織物、編物、不織布、組みひもやそれらを少なくとも一部に含んでなる衣料品、生活資材、産業資材、衛材、医療用資材などのアイテムが該当する。
【００１７】
本発明に係る繊維構造物は、上記スキンケア性を有する弾性繊維と非弾性繊維の組合せであってもよい。ここで非弾性繊維については特に限定するものではなく、綿や絹等の天然繊維、ポリエステルやポリアミドの合成繊維であってもよいが、皮膚との摩擦が小さく、風合いが柔らかいものが好ましい。スキンケア剤の効果を十分発揮させるためである。
【００１８】
本発明に係る繊維構造物は、スキンケア性を有する弾性繊維を１〜７０重量％、好ましくは２〜６０重量％、更に好ましくは３〜５０重量％含んでいても良い。かかる範囲よりスキンケア性を有する弾性繊維の含有率が低ければ、十分なスキンケア性を発揮することができず、上記範囲より弾性繊維の含有率が高ければ、弾性繊維が肌に直接接触する面積が大きくなりすぎ、肌触り等に悪影響を及ぼすからである。
【００１９】
本発明に係る繊維構造物の用途は、特に限定されないが、シーツ類や帽子、手袋等に好適に使用できる。また、インナー等の肌に接触する布帛として特に顕著な効果が発揮される。
【００２０】
本発明に係る繊維構造物はストッキング、ソックスであることも好ましい。冬季の乾燥季において足の肌荒れを防止するのに特に有効だからである。
【００２１】
本発明に係る繊維構造物は包帯であることも好ましい。上記リン脂質ポリマーは優れた血液適合性を有するものであり、負傷部から出血しても凝固し難く、包袋表面から内部に血液が広がりやすく、優れた吸収性を確保できるからである。
【００２２】
本発明でいう血液適合性とは血液の凝固（血栓）や破壊（溶血）を防ぐ働きをいう。
【００２３】
【実施例】
次に具体的実施例を記述し、本発明を詳細に説明するが、本発明はこれら実施例に限定されるものではない。また、実施例中の部は重量部を意味する。
【００２４】
＜スキンケア性評価方法＞
（１）試験サンプルを６ｍｍφの大きさに切り抜き、フィンチャンバー  （大正製薬製）にセットした。
（２）濃度０．５％、０．７５％、１．０％に調整したドデシル硫酸ナトリウム（ＳＤＳ）水溶液を１０μＬずつそれぞれ試験布に含浸させた。
（３）成人男性（５名）の背部（脊椎椎部）に閉塞貼付した。
（４）貼付２４時間後に試験サンプルを背部より剥離した。
（５）剥離１時間後および２４時間後に皮膚の状態を肉眼にて判定した。判定基準は以下の通りである。
【００２５】
（皮膚判定基準）
皮膚反応は、試験実施者とは別の判定者が表１の本邦基準に従い害判定後、反応に評点を与え、その点数を須貝らにより考案された下記式（イ）に導入して皮膚刺激指数を算出した。
【００２６】
【表１】
2004270060.tif 000003
【００２７】
皮膚刺激指数＝（総評点和／被験者数）  ×  １００……………（イ）
【００２８】
＜血液適合性評価＞
（イ）試験サンプル０．５ｇを生理食塩水で洗浄し、エッペンドルフチューブへ投入した。
（ロ）投入した試験サンプルに牛全血０．３ｃｃを滴下し、１０分間遠心分離機を用いて試験サンプルに浸透させた。
（ハ）その後直ぐに生理食塩水洗浄をおこない、グルタールアルデヒドで固定を行い、目視により血栓が残存した程度（面積比）で判断した。
【００２９】
＜着用評価＞
ストッキングを作成し、乾燥肌の女性被験者２０名を対象として１０日間の着用し、肌荒れの改善効果が認められた人数で評価をおこなった。
【００３０】
（実施例１）
両末端に水酸基を持つ数平均分子量２０００のポリテトラメチレンエーテルグリコールと４，４´−ジフェニルメタンジイソシアネートとをモル比で１：２の割合で反応させプレポリマーを製造し、ついで１，２−プロピレンジアミンで鎖延長を行い、ポリマー濃度３０％（溶媒はＮ，Ｎ−ジメチルホルムアミド）で２００ポイズ（３０℃）の粘度のポリウレタン溶液を得た。この溶液にポリウレタンに対して４％のリン脂質ポリマー（日本油脂製  ＭＦ５１）をジメチルホルムアミド中に分散して添加し、さらに、抗酸化剤、紫外線吸収剤、ガス黄変防止剤を添加して、混合攪拌して紡糸原液を得た。
【００３１】
紡糸原液を、脱泡後、孔径０．２ｍｍ、孔数２ホールの口金から紡出し、１８０℃の加熱空気を流した紡糸筒内に押し出し、１００００ｒｐｍの回転数で仮撚りをかけ、油剤を糸に対して６％付与しながら紡速５００ｍ／分で巻きとり２０デニールの２フィラメントのポリウレタン系弾性繊維（Ａ）を得た。
繊維（Ａ）  を小池機械製作所製  ＭＯＤＥＬ  ＫＡＴ  （針数２００本）にて一口編を作成した。かかる一口編地を精練による脱油後、スキンケア性評価、血液適合性評価を行った。結果を表２及び表３に示す。
【００３２】
上記繊維（Ａ）は優れたスキンケア性、血液適合性を示した。
【００３３】
更に繊維（Ａ）を３．０倍に伸張させながら１１デシテックス−５フィラメントのナイロン６フィラメントを撚数１５００Ｔ／ｍで巻き付け、シングルカバリング糸を得た。その後、永田精機製パンティストッキング編機を使用して、パンティストッキングを編成した。この生地にこの生地に減圧下で蒸気によるプリセットを施した後、爪先部及び股部を縫製し、酸性染料を用いて染色した。その後仕上げセットを施した。仕上がったパンティストッキングは通常のパンティストッキングと同様に風合いの柔軟なものであった。パンティストッキング中にはポリウレタン系弾性繊維（Ａ）が４０重量％含まれていた。
作成したパンティストッキングを用いて着用評価を行った。結果を表４に示す。繊維（Ａ）を使用したパンティストッキングは、冬季の肌荒れを防ぐことが明らかとなった。
【００３４】
（比較例１）
リン脂質ポリマーを添加しないこと以外は実施例１と同様の方法で弾性繊維を作成し、スキンケア性、血液適合性、着用評価をおこなった。
その結果、スキンケア性、血液適合性、着用評価全て、実施例１のものより劣るものであった。
【００３５】
（比較例２）
リン脂質ポリマーを４０％添加すること以外は実施例１と同様の方法で紡糸原液をえた。かかる紡糸原液を紡糸しようとしたところ、糸切れが多く生産に耐えるものではなかった。
【００３６】
【表２】
2004270060.tif 000004
【００３７】
【表３】
2004270060.tif 000005
【００３８】
【表４】
2004270060.tif 000006
【００３９】
【発明の効果】
本発明によれば、皮膚に対する刺激が少なく、皮膚を保護して肌荒れを防止し、更には身体に有害な菌類の付着を防止し、且つ血液適合性に優れた弾性繊維及び該弾性繊維を用いた繊維構造物を提供することが可能となった。本発明の弾性繊維及び繊維構造物はインナーウェア、あるいはパンティストッキング等のストッキングや、ソックス等の衣類の他、包帯等医療、健康維持用品、その他身体に接触するアイテムに好適に使用できるものである。